(57)【要約】      （修正有）【課題】修復領域が安定する軟組織修復用複合材料を提供する。【解決手段】合成材料又は架橋性材料を中央力学的補強層２とし、非架橋性膜状の脱細胞マトリックスを上下表層１、３とし、上下表層が中央力学的補強層を完全に被覆してサンドイッチ構造を形成している。組織適合性が高く、臓器と直接接触でき、感染に耐え、修復領域が力学的に安定し、良好な応用上の将来性を有する。【選択図】図１
0003233326.tif 000002
【実用新案登録請求の範囲】
【請求項１】
合成材料又は架橋性材料を中央力学的補強層とし、非架橋性膜状の脱細胞マトリックスを上下表層とし、前記上下表層は、中央力学的補強層を完全に被覆してサンドイッチ構造を形成していることを特徴とする、修復領域が安定する軟組織修復用複合材料。
【請求項２】
前記中央力学的補強層のエッジから上下表層のエッジまでの距離は２〜１５ｍｍであり、中央力学的補強層の破断力は＞１６Ｎ／ｃｍであることを特徴とする、請求項１に記載の修復領域が安定する軟組織修復用複合材料。
【請求項３】
前記中央力学的補強層中の合成材料又は架橋性材料と、表層中の非架橋性膜状の脱細胞マトリックスとの質量比は１：２０〜１：１であることを特徴とする、請求項１に記載の修復領域が安定する軟組織修復用複合材料。
【請求項４】
前記合成材料又は架橋性材料は、いずれも一定量の非吸収性又は遅吸収性成分、例えば高分子材料又は金属材料で作られたメッシュ又はフィルムを含み、或いは、架橋性膜状の脱細胞マトリックスであることを特徴とする、請求項３に記載の修復領域が安定する軟組織修復用複合材料。
【請求項５】
前記非吸収性高分子材料は、ポリプロピレン、ポリエステル、ポリフッ化ビニリデン、シリカゲルのうちの一種又は複数種であり、前記非吸収性金属材料は、チタン合金、ニッケルチタン合金のうちの一種又は両種であり、前記遅吸収性高分子材料は、ポリ−４−ヒドロキシ酪酸、ポリ乳酸、ポリグリコール酸、ポリトリメチレンカーボネート、グリコリド／ラクチド／ポリトリメチレンカーボネート、フィブロインのうちの一種又は複数種であり、前記遅吸収性金属材料は、分解性マグネシウム合金であることを特徴とする、請求項４に記載の修復領域が安定する軟組織修復用複合材料。
【請求項６】
前記非吸収性高分子材料で作られたメッシュ中の高分子材料の質量は＜６０ｇ／ｍ２であり、メッシュ穴の直径は＞３ｍｍであることを特徴とする、請求項４に記載の修復領域が安定する軟組織修復用複合材料。
【請求項７】
前記架橋性膜状の脱細胞マトリックスは、ヒト又は哺乳動物の空洞臓器の粘膜下層、真皮、心包、腹膜、胸膜又は羊膜に由来し、前記架橋性膜状の細胞外マトリックスの層数は１〜１０層であり、架橋度は１〜１００％であることを特徴とする、請求項４に記載の修復領域が安定する軟組織修復用複合材料。
【請求項８】
前記非架橋性膜状の脱細胞マトリックスは、ヒト又は哺乳動物の空洞臓器の粘膜下層、真皮、心包、腹膜、胸膜又は羊膜に由来することを特徴とする、請求項１に記載の修復領域が安定する軟組織修復用複合材料。
【請求項９】
前記中央力学的補強層と上下表層は、医療用接着剤による接着、縫合結束、真空積層のうちの一種又は複数種の方式で固定されることを特徴とする、請求項１に記載の修復領域が安定する軟組織修復用複合材料。
【請求項１０】
前記軟組織修復用複合材料は、さらに、材料を貫通する穴を含み、その直径が１〜５ｍｍであり、穴ピッチが１〜５ｍｍであり、合成材料又は架橋性材料は、穴に露出していないことを特徴とする、請求項１に記載の修復領域が安定する軟組織修復用複合材料。
【考案の詳細な説明】
【技術分野】
【０００１】
本考案は、軟組織修復の分野に属し、特に修復領域が安定する軟組織修復用複合材料に関する。
【背景技術】
【０００２】
腹壁欠損、胸壁欠損、脳膜欠損、火傷創面を代表とした軟組織の修復と再構築は、外科学と再生医学の重要な課題であり、そのうち、広範囲の欠損の修復は外科学の難題である。
【０００３】
近年、ポリプロプレン系パッチ、ポリエステル系パッチ、発泡ポリテトラフルオロエチレンパッチ、ヒドロキシ酢酸パッチ等を含む各種の合成修復材料の応用は、無張力修復を実現し、再発率を低下させる。合成パッチの修復過程は、合成繊維による慢性炎症の刺激下で、宿主の炎症細胞、繊維母細胞及びコラーゲンが非分解性メッシュの穴に増殖して、「鉄筋−コンクリート」構造の瘢痕組織を形成することであり、修復領域の長期の力学的強度を良好に維持する。しかし、非分解性繊維は、宿主に長期の慢性炎症の刺激を与え、パッチ排出、慢性疼痛、腸癒着、腸閉塞ひいては腸瘻等の合併症は、時には発生する。これらの合併症は、常に、より複雑で、より高い治療費用を必要とする外科的問題を引き起こし、ヘルニア形成／再発も引き起こしやすい。細菌定着に対する感受性、及びこれによる慢性感染は、合成材料の別の潜在的な問題であり、非分解性合成材料は、いずれも細菌の良好なベクターであり、細菌がその上に粘着すると、バイオフィルムを形成して人体の免疫系によって消滅されにくく、抗生物質の用量を１０００倍増加させても除去することができない。また、いくつかの合成パッチ、例えば発泡ポリテトラフルオロエチレンパッチは、植え込み後に、それ自身に宿主組織と融合できず、材料の周囲に繊維被覆が形成する等の欠点が存在し、感染抵抗性がより低く、感染すると除去しなければならない。
【０００４】
脱細胞マトリックス系生物パッチは、同種又は異種の細胞外マトリックス（空洞臓器の粘膜下層等）又は不活性組織マトリックス（真皮、心包、腹膜等）を材料とし、化学洗浄剤と他の補助試薬を組み合わせて用いて全ての細胞、抗原、脂質、可溶性タンパク質等の物質を脱去し、完全な外観形態と組織学及び超微細構造を有し、主にコラーゲン、エラスチン、プロテオグリカン、グリコサミングリカン及び非コラーゲン糖タンパク質を含むマトリックス成分を保留するものである。したがって、脱細胞マトリックス系生物パッチは、組織の正常構造を維持するだけでなく、細胞再生にステントを提供し、宿主自身の細胞又はコラーゲンの内植を刺激し誘導して、組織欠損を修復することができると共に、免疫反応を引き起こす細胞成分を除去するため、拒否反応の発生を回避し、それ自身は人体に完全に吸収されて利用され、人体再構築により役割を果たす。
【０００５】
しかし、現在でも、脱細胞マトリックス系生物パッチの長期の治療効果には異議があり、主に、一部の症例の修復領域に長い時間が経つと、アカラシア（ｌｏｓｅ  ｏｆ  ｌａｘｉｔｙ）、臓器膨出（Ｅｖｅｎｔｒａｔｉｏｎ／Ｂｕｌｇｅ）ひいてはヘルニアの再発は、特に生物パッチブリッジ法で複雑で、大きな腹壁欠損を修復する時に発生するためである。研究によると、＞５０％の症例は、術後１年経って、修復領域に腹壁が膨出し、重症の場合には、合成パッチを再手術によって植え込んで修復領域を補強する必要がある。従来の予防措置では、一部のメーカーのみは、脱細胞真皮パッチのような生物パッチを使用するときに、材料を水和した後に元の面積の５０％を超えるようにできるだけ引っ張ってから欠損修復に用いることを提案し、予め引っ張らなければ、長い時間が経つと、腹壁膨出の発生率は増加するためである。長期研究によると、生物パッチによる修復領域に長い時間が経つと、アカラシアが発生しやすいという原因は、生物パッチが体内に植え込まれた後、分解と再構築の同時進行（内因性の生物学的癒合）の過程を経て、植え込まれた材料の分解と新生組織の再構築とのバランスが取れないと、張力を完全かつ適時に伝達し受けることができず、生物パッチによる修復領域のアカラシア、膨出又はヘルニア再発を
もたらすことである。
【０００６】
植え込まれた組織−新生組織の組織張力を受ける過程が安定して移行するために、研究者は、非分解性成分又は遅分解性成分を導入することを考慮する。ＣＮ２０１６６４３４９Ｕには、新規な複合ヘルニアと体壁用修復パッチが開示されている。該パッチは、高分子材料メッシュ、及び生物由来材料を含み、医療用接着剤によって高分子メッシュと生物由来材料を接着して構成される。このような複合ヘルニア修復パッチは、腹腔内の臓器と合成メッシュとの直接接触を効果的に隔離することができ、軽量メッシュは、長い時間が経つと、修復領域の「鉄筋」としての役割を果たし、複合メッシュの全体の引張性を最適化し、ヘルニア再発率を顕著に低下させると共に操作時の手触りを向上させることができる。しかし、このような複合ヘルニアパッチにも一定の問題が存在する。
【０００７】
（１）高分子材料メッシュは、脱細胞マトリックスの表面を被覆し、植え込み後に人体組織と直接接触し、脱細胞マトリックスの宿主−材料接触領域の免疫反応の種類（Ｍ２型マクロファージ浸潤を主とする→Ｍ１型マクロファージ浸潤を主とする）を変化させる。
【０００８】
（２）生体材料の大部分は、汚染された損傷表面に適用され、高分子材料は、細菌の良好な粘着ベクターであり、細菌がその上に粘着すると、それ自身を宿主免疫防御機構と抗生物質の作用から保護するバイオフィルムを形成するため、長期にわたって、局所で成長し増殖すると共に、傷口の慢性感染をもたらす。
【０００９】
ＣＮ１０２６９８３１８Ａには、生体材料複合パッチが開示されている。該パッチは、人工合成材料を基層とし、細胞外マトリックス／脱細胞組織マトリックス材料の生物パッチ又は人工合成生体材料又は残りの人工合成の分解性材料の合成材料パッチを追加層として構成される。医療用縫合糸又は医療用接着剤又は他の方法で基層と追加層を一体にする。該パッチの基本原理、構造は、ＣＮ２０１６６４３４９Ｕと同じであり、上述した高分子材料が組織に露出し、炎症反応が強烈で、感染抵抗性が低いという共通問題に加えて、該パッチには、さらに以下の問題が存在する。
【００１０】
（１）考案の概要に言及した癒着防止と感染抵抗性についての記載は、正確ではない。生体材料は、天然組織に近い構造を持ち、単独に使用される生体材料は、一定の感染抵抗性を有するが、組み合わせてパッチを合成して使用される場合、合成パッチが人体組織に露出し、依然として感染を不可避的に引き起こすため、複合材料全体は、感染抵抗性を持たない。
【００１１】
（２）高分子材料を基層とすると、純粋な合成材料と同じ臓器癒着効果を持つ。
（３）高分子材料を基層とし、好ましくは、標準重量の非吸収性メッシュを使用するため、このようなパッチは、使用過程において、腹壁順応性が低く、人体の修復領域の異物感が高いという問題がある。
【００１２】
（４）このようなパッチは、術中の滅菌条件で、特定サイズの基層と追加層を一体にしたものであり、製造には時間と労力がかかり、使用しにくいと共に、構造の安定性を保証することができない。
【考案の概要】
【００１３】
本考案が解決しようとする技術的課題は、組織誘導再生ステントと非吸収性又は遅吸収性パッチの利点をまとめ、組織適合性が高く、臓器と直接接触でき、感染に耐え、修復領域が力学的に安定し、良好な応用上の将来性を有する、修復領域が安定する軟組織修復用複合材料を提供することである。
【００１４】
本考案の修復領域が安定する軟組織修復用複合材料は、合成材料又は架橋性材料を中央力学的補強層とし、非架橋性膜状の脱細胞マトリックスを上下表層とし、前記上下表層は、中央力学的補強層を完全に被覆してサンドイッチ構造を形成している。
【００１５】
前記合成材料又は架橋性材料は、非架橋性脱細胞マトリックスの表面に追加されず、非架橋性膜状の脱細胞マトリックスの内部に位置し、非架橋性脱細胞マトリックスは、植え込み初期に、合成材料又は架橋性材料と人体の組織との直接接触を隔絶し、複合材料の全体の宿主−材料の境界領域の免疫反応の基本的な種類を変化させず、細菌が非吸収性成分に定着することを回避する。
【００１６】
前記中央力学的補強層のエッジから上下表層のエッジまでの距離は２〜１５ｍｍである。力学的補強層が複合材料の表面に露出しないことを保証し、非架橋性脱細胞マトリックスを表層とすることにより、複合材料と組織との適合性が高く、臓器と直接接触することができる。中央力学的補強層の破断力は＞１６Ｎ／ｃｍ（人体の天然腹壁筋膜の強度）であり、弾性は人体の天然腹壁筋膜の強度より僅かに低く、力学的特性は長期に安定する。
【００１７】
前記中央力学的補強層中の合成材料又は架橋性材料と、表層中の非架橋性膜状の脱細胞マトリックスとの質量比を１：２０〜１：１にすることにより、特殊な場合に非架橋性脱細胞マトリックスによる組織誘導再生が悪いことで引き起こされた修復領域のアカラシアを、低い成分含有量で補うことを保証する。
【００１８】
前記合成材料又は架橋性材料は、いずれも一定量の非吸収性又は遅吸収性成分、例えば高分子材料又は金属材料で作られたメッシュ又はフィルムを含み、或いは、架橋性膜状の脱細胞マトリックスである。中央力学的補強層は、全体の曲げ強度と操作時の手触りを向上させ、架橋性膜状の脱細胞マトリックスを力学的補強層として、力学的強度を顕著に向上させると共に全体の硬度を低下させることを実現することができる。
【００１９】
前記非吸収性高分子材料は、ポリプロピレン、ポリエステル、ポリフッ化ビニリデン、シリカゲルのうちの一種又は複数種の医療用高分子ポリマーであり、前記非吸収性金属材料は、チタン合金、ニッケルチタン合金のうちの一種又は両種であり、前記遅吸収性高分子材料は、ポリ−４−ヒドロキシ酪酸、ポリ乳酸、ポリグリコール酸、ポリトリメチレンカーボネート、グリコリド／ラクチド／ポリトリメチレンカーボネート、フィブロインのうちの一種又は複数種であり、前記遅吸収性金属材料は、分解性マグネシウム合金である。
【００２０】
前記非吸収性高分子材料で作られたメッシュ中の高分子材料の質量は＜６０ｇ／ｍ２であり、好ましくは＜４０ｇ／ｍ２であり、大穴の構造であり、穴の直径が＞３ｍｍである。
【００２１】
前記架橋性膜状の脱細胞マトリックスは、ヒト又は哺乳動物の空洞臓器の粘膜下層、真皮、心包、腹膜、胸膜又は羊膜に由来し、架橋度は１〜１００％である。架橋度は、可変であるが、最終の長期安定力学的強度が中央力学的補強層の力学的要求に適合することが要求される。
【００２２】
前記非架橋性膜状の脱細胞マトリックスは、ヒト又は哺乳動物の空洞臓器の粘膜下層、真皮、心包、腹膜、胸膜又は羊膜に由来する。
架橋性膜状の脱去細胞マトリックス又は非架橋性膜状の脱去細胞マトリックスは、単層又は多層構造であってもよく、具体的な層数は、使用部位に応じて変更すべきである。
【００２３】
前記中央力学的補強層と上下表層は、医療用接着剤による接着、縫合結束、真空積層の
うちの一種又は複数種の方式で固定される。
医療用接着剤、縫合糸は、好ましくは、吸収性成分である。真空積層の真空圧力を−１００〜−７６０ｍｍＨｇとし、作用時間を０．５〜７２ｈとする。
【００２４】
前記軟組織修復用複合材料は、さらに、表層と力学的補強層を貫通する穴を含み、その直径が１〜５ｍｍであり、穴ピッチが１〜５ｍｍであり、合成材料又は架橋性材料は、穴に露出していない。力学的補強層が大穴のメッシュであると、穴はメッシュ繊維と重なり合わず、穴が力学的補強層の格子内にある。
【００２５】
本考案に係る架橋は、非架橋性膜状の脱細胞マトリックス中のコラーゲン分子が物理的又は化学的方法の作用で、分子内部又は分子間、又はコラーゲン分子と他の成分が共有結合により結合されて、コラゲナーゼ作用標的を閉鎖することにより、材料が植え込まれた後に分解しないか又は一部のみが分解し、合成メッシュに類似するか又はそれよりも優れている生物力学的特性を有することであり、そうすると、一部の永久植え込み型繊維を長期に保留し、修復領域を安定させるという目的を達成する。
【考案の効果】
【００２６】
（１）本考案の修復領域は、長期に安定し、アカラシア、膨出又は収縮がなく、一方では、修復初期にパッチ表面の脱細胞マトリックスの３次元コラーゲン網状のステント構造は、宿主細胞、血管の迅速内植を誘導し、非分解性成分は、脱細胞マトリックスの再構築力学的最低点が組織修復力学の需要に適合し、組織張力の伝達を安定して完了させることを確保することができる。修復中後期に、脱細胞マトリックスは再構築を完了し、非吸収性の永久植え込み成分と組み合わせて、組織の無張力修復を長期に維持することにより、最終に修復領域が「鉄筋−コンクリート」に類似する長期安定構造の効果を達成することができる。特殊な場合には、例えば大面積の修復ときに、欠損した中央領域の組織誘導再生が悪く、永久的な成分は、一定の機械的張力を持続して提供して修復領域のアカラシア、組織膨出を回避することができる。また、永久植え込み型繊維は、修復領域中に吸収されないが、繊維メッシュは、超軽量、超大穴の構造であり、長い時間が経っても、修復領域が収縮しない。
【００２７】
（２）組織適合性が高く、本考案に係る「サンドイッチ」構造の修復材料は、表面が細胞外マトリックス成分であり、高い組織適合性を有し、腸管等の臓器と直接接触することができ、臓器癒着が少なく、強烈な組織反応がない。また、非吸収性又は遅吸収性の高分子ポリマー繊維又は、細胞外マトリックス成分に緊密に被覆され、そのエッジから生体材料のエッジまでの距離は２〜１５ｍｍ（外科縫合時のエッジ距離が一般に５ｍｍであり、該距離により力学的補強層に縫合することを確保することができる）であり、植え込み初期に周囲組織と直接接触できないことを保証し、外因性細胞外マトリックスの分解と自己組織の内植は基本的に同時であるため、臓器と非吸収性繊維との隔離を効果的に維持し、繊維の組織への侵入を防止することができる。「サンドイッチ」材料の全体を貫通する穴は、周囲繊維組織の内植を加速し、組織液の流動を促進するため、漿液腫等の局所合併症の発生率が低い。
【００２８】
（３）感染に耐え、生物パッチが現在、主に汚染又は感染された創面に適用されることから考えて、追加した力学的補強層は、以下の２つの要求を満たすべきである。植え込み初期に細菌の定着を回避する。非吸収性又は微量吸収性繊維又は、細胞外マトリックスの成分に緊密に被覆され、材料エッジでも穴でも、細菌と直接接触しにくく、合成メッシュは、一本で、超大穴、超軽量のメッシュであり、細菌を隠しにくい。したがって、全体的には、本「サンドイッチ」は、純粋な細胞外マトリックスの生体材料と類似した感染抵抗力を持つ。また、細胞外マトリックスの主な成分は、Ｉ、ＩＩＩ型コラーゲン繊維であり、空隙率が高く、コラーゲン繊維の表面に負電荷を持つと共に、ラミニン、グリコサミノ
グリカン等の成分が付かれ、正電荷を持つ様々な抗感染粒子、例えばナノ銀粒子等に粘着しやすく、植え込み後に、抗感染成分は周囲細胞外マトリックスに持続放出される。したがって、本「サンドイッチ」構造の修復材料は、広域スペクトル、高効力、持久的な抗感染力を容易に発揮することができる。
【００２９】
（４）高強度であり、２つの細胞外マトリックスの生体材料は、人体の天然腹壁筋膜より少なくとも２倍高い機械的強度を提供して、創傷治癒中と創傷治癒後の荷重需要を満たすと共に、力学的補強層は一定の張力を提供することができる。該複合パッチの引張強度は、天然腹壁筋膜の３倍を超えると推定する。
【００３０】
（５）永久的なインプラントの含有量が低く、腹壁順応性に影響を与えず、「サンドイッチ」材料の中央力学的補強層中の非吸収性成分又は遅吸収性成分と表層の非架橋性脱細胞マトリックスとの質量比は、≦１：１である。非吸収性成分又は遅吸収性繊維は、初期の主な力受け成分ではなく、主に長い時間が経つと、修復領域の「鉄筋」としての役割を果たし、大きな瘢痕を形成しないため、患者は術後に高い快適さと身体の柔軟性を得ることができる。
【００３１】
（６）記憶性が高く、操作時の手触りがよく、真空積層、糸綴りにより、パッチのほつれを回避し、外科医は手術中に手術創口に応じてパッチの形状を任意に切断しやすい。また、中央力学的補強層は、パッチに一定の弾性と柔軟さを与えることにより、外科医は腹腔鏡下で使用しやすい。
【図面の簡単な説明】
【００３２】
【図１】本考案の構造概略図であり、そのうち、（２）は中央力学的補強層であり、（１）、（３）は上下表層である。
【考案を実施するための形態】
【００３３】
以下、具体的な実施例を参照しながら、本考案をさらに説明する。これらの実施例が本考案を説明するためのものに過ぎず、本考案の範囲を限定するものではないことを理解すべきである。また、本考案に記載の内容を読んだ後に、当業者は本考案に対して様々な変更又は修正を行うことができ、これらの均等物も本願の特許請求の範囲で定義された範囲内に含まれることを理解すべきである。
【００３４】
実施例１
図１に示すように、Ａｂｒａｈａｍ法でブタ小腸粘膜下層（ＳＩＳ）を調製し、単一膜状のＳＩＳを層間ズレ方式で大きな面積のラメラに接合し、三層を平坦に敷き、医療用キトサン接着剤で一体に接着し、非架橋性膜状の脱細胞マトリックスになる。非架橋性膜状の脱細胞マトリックスに、貫通する穴を追加し、穴ピッチを５ｍｍに、直径を１ｍｍにする。大穴のポリプロピレンメッシュの穴隙間は５×５ｍｍであり、質量は４０ｇ／ｍ２である。非架橋性膜状の脱細胞マトリックスを上下表層とし、大穴のポリプロピレンメッシュを中央力学的補強層として「サンドイッチ」構造に従って配置し、非架橋性膜状の脱細胞マトリックスと大穴のポリプロピレンメッシュとの質量比は１０：１である。ポリプロピレンメッシュのエッジから非架橋性膜状の脱細胞マトリックスのエッジまでの距離を５ｍｍにすることにより、ポリプロピレン繊維が非架橋性膜状の脱細胞マトリックスの穴に露出しないことを保証する。医療用キトサン接着剤で三者を接着し、そして−２００ｍｍＨｇの圧力で一体になるまで１８ｈ圧着する。
【００３５】
国家標準ＧＢ／Ｔ５２８−２００９に従って、３つのサンプルを４ｃｍ×１ｃｍのダンベル形状にし、材料力学試験機でサンプルの両端を固定し、１０ｍｍ／ｍｉｎの速度で引っ張り、測定すると、材料の引張強度が５２±８Ｎ／ｃｍである。
【００３６】
イヌの腹直筋前鞘と腹直筋の欠損に伴う局所高圧（腹直筋後鞘と修復材料の間に水嚢を加える）の動物モデルを構築し、欠損面積を１０×５ｃｍ２とし、軟組織修復用複合材料を一定のサイズに切断して修復を行い、術後に月ごとに水嚢に水を注入して張力を４０ｍｍＨｇに向上させ、２４ヶ月観察すると修復領域に腹壁が膨出せず、術後２４ヶ月に、修復領域の組織を取り出し、力学的強度を測定する。測定すると、材料の引張強度が３２±８Ｎ／ｃｍである。
【００３７】
実施例２
図１に示すように、Ａｂｒａｈａｍ法でＳＩＳを調製し、単一膜状のＳＩＳを層間ズレ方式で大きな面積のラメラに接合し、三層を平坦に敷き、医療用キトサン接着剤で一体に接着し、材料に貫通する穴を追加し、穴ピッチを５ｍｍに、直径を１ｍｍにし、非架橋性膜状の脱細胞マトリックスになる。高強度の架橋性膜状の脱細胞マトリックスの生体材料は、ＳＩＳを０．５％ゲニピン水溶液で７２ｈ処理して調製され、ニンヒドリン法で架橋度は５０％であり、質量は３８ｇ／ｍ２であると測定する。非架橋性膜状の脱細胞マトリックスを上下表層とし、高強度の架橋性膜状の脱細胞マトリックスの生体材料を中央力学的補強層として「サンドイッチ」構造に従って配置し、非架橋性膜状の脱細胞マトリックスと高強度の架橋性膜状の脱細胞マトリックスの生体材料との質量比は２：１である。高強度の架橋性膜状の脱細胞マトリックスの生体材料のエッジから非架橋性膜状の脱細胞マトリックスのエッジまでの距離を５ｍｍにすることにより、架橋性材料が脱細胞マトリックスの生体材料の穴に露出しないことを保証する。医療用キトサン接着剤で三者を接着する。
【００３８】
国家標準ＧＢ／Ｔ５２８−２００９に従って、材料の引張強度が５０±５Ｎ／ｃｍであると測定する。
イヌの腹直筋前鞘と腹直筋の欠損に伴う局所高圧（腹直筋後鞘と修復材料の間に水嚢を加える）の動物モデルを構築し、欠損面積を１０×５ｃｍ２とし、軟組織修復用複合材料を一定のサイズに切断して修復を行い、術後に月ごとに水嚢に水を注入して張力を４０ｍｍＨｇに向上させ、２４ヶ月観察すると修復領域に腹壁が膨出せず、術後２４ヶ月に、修復領域の組織を取り出し、力学的強度を測定する。測定すると、材料の引張強度が３０±５Ｎ／ｃｍである。
【図１】
0003233326.tif 000003